(57)【特許請求の範囲】
【請求項１】
アルケニル置換ナジイミド（Ａ）、マレイミド化合物（Ｂ）、シアン酸エステル化合物（Ｃ）及び無機充填材（Ｄ）を含み、該シアン酸エステル化合物（Ｃ）の含有量が、成分（Ａ）、（Ｂ）及び（Ｃ）の合計１００質量部に対して５〜１５質量部であり、該アルケニル置換ナジイミド（Ａ）のアルケニル基数（α）と該マレイミド化合物（Ｂ）のマレイミド基数（β）の比（〔β／α〕）が、０．９〜４．３である、樹脂組成物。
【請求項２】
２５℃における曲げ弾性率（ａ）と２５０℃における熱時曲げ弾性率（ｂ）との差である、下記式により算出された弾性率損失率が、２０％以下である、請求項1に記載の樹脂組成物。
弾性率損失率＝｛（ａ）−（ｂ）｝／（ａ）×１００
ここで、前記２５℃における曲げ弾性率（ａ）及び前記２５０℃における熱時曲げ弾性率（ｂ）は、５０ｍｍ×２５ｍｍ×０．８ｍｍのサンプルを使用し、ＪＩＳ規格Ｃ６４８１に準じて、それぞれ２５℃よび２５０℃で測定した値である。
また、前記サンプルは、樹脂組成物をＥガラス織布に含浸塗工し、１６０℃で３分間加熱乾燥して得られたプリプレグを、８枚重ねて１２μｍ厚の電解銅箔を上下に配置し、圧力３０ｋｇｆ／ｃｍ2、温度２２０℃で１２０分間の積層成型を行って得た、絶縁層厚さ０．８ｍｍの銅張積層板である。
【請求項３】
前記アルケニル置換ナジイミド（Ａ）が下記一般式（１）で表される化合物である、請求項１又は２に記載の樹脂組成物。
【化１】
0006504462.tif 000022
（式（１）中、Ｒ1はそれぞれ独立に水素原子、炭素数１〜６のアルキル基を表し、Ｒ2は炭素数１〜６のアルキレン基、フェニレン基、ビフェニレン基、ナフチレン基、又は下記一般式（２）若しくは（３）で表される基を示す。）
【化２】
0006504462.tif 000023
（式（２）中、Ｒ3はメチレン基、イソプロピリデン基、ＣＯ、Ｏ、Ｓ、又はＳＯ2で表される置換基を示す。）
【化３】
0006504462.tif 000024
（式（３）中、Ｒ4はそれぞれ独立に炭素数１〜４のアルキレン基、又は炭素数５〜８のシクロアルキレン基を示す。）
【請求項４】
前記アルケニル置換ナジイミド（Ａ）が、下記式（４）及び／又は（５）で表される化合物である、請求項１〜３のいずれか一項に記載の樹脂組成物。
【化４】
0006504462.tif 000025
【化５】
0006504462.tif 000026
【請求項５】
前記マレイミド化合物（Ｂ）が、ビス（４−マレイミドフェニル）メタン、２,２−ビス｛４−（４−マレイミドフェノキシ）−フェニル｝プロパン、ビス（３−エチル−５−メチル−４−マレイミドフェニル）メタン及び下記一般式（６）で表されるマレイミド化合物からなる群より選ばれる少なくとも１種である、請求項１〜４のいずれか一項に記載の樹脂組成物。
【化６】
0006504462.tif 000027
（式（６）中、Ｒ5は各々独立に水素原子又はメチル基を示し、ｎ1は１以上の整数を示す。）
【請求項６】
前記シアン酸エステル化合物（Ｃ）が、下記一般式（７）及び／又は式（８）で表される化合物である、請求項１〜５のいずれか一項に記載の樹脂組成物。
【化７】
0006504462.tif 000028
（式（７）中、Ｒ6は各々独立に水素原子又はメチル基を示し、ｎ2は１以上の整数を示す。）
【化８】
0006504462.tif 000029
（式（８）中、Ｒ7は各々独立に水素原子又はメチル基を示し、ｎ3は１以上の整数を示す。）
【請求項７】
前記無機充填材（Ｄ）が、シリカ、アルミナ、及び窒化アルミニウムからなる群より選ばれる１種以上である、請求項１〜６のいずれか一項に記載の樹脂組成物。
【請求項８】
前記無機充填材（Ｄ）の含有量が、前記成分（Ａ）、（Ｂ）及び（Ｃ）の合計１００質量部に対して、１００〜１０００質量部である、請求項１〜７のいずれか一項に記載の樹脂組成物。
【請求項９】
請求項１〜８のいずれか一項に記載の樹脂組成物を含む、プリント配線板用絶縁層。
【請求項１０】
請求項１〜８のいずれか一項に記載の樹脂組成物を基材に含浸又は塗布したプリプレグ。
【請求項１１】
前記基材が、Ｅガラスクロス、Ｔガラスクロス、Ｓガラスクロス、Ｑガラスクロス及び有機繊維からなる群より選ばれる少なくとも１種である、請求項１０に記載のプリプレグ。
【請求項１２】
請求項１０又は１１に記載のプリプレグを含む、プリント配線板用絶縁層。
【請求項１３】
請求項１〜８のいずれか一項に記載の樹脂組成物を支持体に塗布したレジンシート。
【請求項１４】
請求項１３に記載のレジンシートを含む、プリント配線板用絶縁層。
【請求項１５】
請求項１０又は１１に記載のプリプレグ及び請求項１３に記載のレジンシートからなる群より選ばれる少なくとも１種を１枚以上重ねて硬化してなる、積層板。
【請求項１６】
請求項１０又は１１に記載のプリプレグ及び請求項１３に記載のレジンシートからなる群より選ばれる少なくとも１種と、金属箔とを積層して硬化してなる、金属箔張積層板。
【請求項１７】
請求項９、１２又は１４に記載のプリント配線板用絶縁層を含む、プリント配線板。
【請求項１８】
請求項９、１２又は１４に記載のプリント配線板用絶縁層と、前記絶縁層の表面に形成された導体層とを含む、プリント配線板。
【発明の詳細な説明】
【技術分野】
【０００１】  本発明は、プリント配線板用絶縁層に関するものである。
【背景技術】
【０００２】  近年、電子機器や通信機、パーソナルコンピューター等に広く用いられている半導体パッケージの高機能化、小型化が進むに従い、半導体パッケージ用の各部品の高集積化や高密度実装化が近年益々加速している。それに伴い、半導体素子と半導体プラスチックパッケージ用プリント配線板との熱膨張率の差によって生じる半導体プラスチックパッケージの反りが問題となっており、様々な対策が講じられてきている。【０００３】  その対策の一つとして、プリント配線板に用いられる絶縁層の低熱膨張化が挙げられる。これは、プリント配線板の熱膨張率を半導体素子の熱膨張率に近づけることで反りを抑制する手法であり、現在盛んに取り組まれている（例えば、特許文献１〜３参照）。【０００４】  半導体プラスチックパッケージの反りを抑制する手法としては、プリント配線板の低熱膨張化以外にも、積層板の剛性を高くすること（高剛性化）や積層板のガラス転移温度を高くすること（高Ｔｇ化）が検討されている（例えば、特許文献４及び５参照）。
【先行技術文献】
【特許文献】
【０００５】
【特許文献１】特開２０１３-２１６８８４号公報
【特許文献２】特許第３１７３３３２号公報
【特許文献３】特開２００９−０３５７２８号公報
【特許文献４】特開２０１３−００１８０７号公報
【特許文献５】特開２０１１−１７８９９２号公報
【発明の概要】
【発明が解決しようとする課題】
【０００６】  しかしながら、特許文献１〜３に記載の従来の手法によるプリント配線板の低熱膨張化は既に限界が近づいており、さらなる低熱膨張化が困難となっている。【０００７】  積層板の高剛性化は積層板に使用する樹脂組成物中にフィラーを高充填させることや、アルミナ等の高弾性率の無機充填材を使用することで達成される。しかしながら、フィラーの高充填化は積層板の成形性を悪化させ、アルミナ等の無機充填材の使用は積層板の熱膨張率を悪化させてしまう問題がある。したがって、積層板の高剛性化は半導体プラスチックパッケージの反りの抑制を十分に達成できていない。【０００８】  また、積層板の高Ｔｇ化による手法はリフロー時の弾性率を向上させることから、半導体プラスチックパッケージの反り低減に効果を示す。しかしながら、高Ｔｇ化による手法は、架橋密度の上昇による吸湿耐熱性の悪化や、成形性の悪化によるボイドの発生を引き起こすことから、非常に高い信頼性が必要とされる電子材料分野では実用上問題となることが多い。したがって、これらの問題を解決する手法が望まれている。【０００９】  本発明の目的は、従来とは異なる手法を用いて、例えば、半導体プラスチックパッケージ製造時の反りを低減可能なプリント配線板用絶縁層を提供することにある。【００１０】  また、本発明の他の目的は、成形性が良好で、かつ耐熱性や熱時弾性率に優れたプリント配線板用絶縁層を提供することにある。
【課題を解決するための手段】
【００１１】  本発明者らは、上記課題を解決するため、鋭意検討した結果、２５℃の曲げ弾性率と２５０℃の熱時曲げ弾性率との差が２０％以内となるプリント配線板用絶縁層（例えば、金属箔張積層板）が、例えば、半導体プラスチックパッケージの反りを効果的に抑制することを見出し、本発明に到達した。【００１２】  また、特に、プリント配線板用絶縁層に用いる樹脂組成物として、アルケニル置換ナジイミド（Ａ）、マレイミド化合物（Ｂ）、シアン酸エステル化合物（Ｃ）及び無機充填材（Ｄ）を含み、該シアン酸エステル化合物（Ｃ）の含有量が、成分（Ａ）〜（Ｃ）の合計１００質量部に対して５〜１５質量部であって、該アルケニル置換ナジイミド（Ａ）のアルケニル基数（α）と該マレイミド化合物（Ｂ）のマレイミド基数（β）の比（〔β／α〕）が、０．９〜４．３である樹脂組成物を用いることにより、成形性が良好で、かつ耐熱性や熱時弾性率に優れたプリント配線板用絶縁層を提供することができることを見出し、本発明に到達した。【００１３】  すなわち、本発明は以下に関する。［１］  ２５℃における曲げ弾性率と２５０℃における熱時曲げ弾性率との差が２０％以下であるプリント配線板用絶縁層。［２］  前記絶縁層が樹脂組成物を含み、  該樹脂組成物が、アルケニル置換ナジイミド（Ａ）、マレイミド化合物（Ｂ）、シアン酸エステル化合物（Ｃ）及び無機充填材（Ｄ）を含み、該シアン酸エステル化合物（Ｃ）の含有量が、成分（Ａ）〜（Ｃ）の合計１００質量部に対して５〜１５質量部であって、該アルケニル置換ナジイミド（Ａ）のアルケニル基数（α）と該マレイミド化合物（Ｂ）のマレイミド基数（β）の比（〔β／α〕）が、０．９〜４．３である、［１］に記載のプリント配線板用絶縁層。［３］  前記アルケニル置換ナジイミド（Ａ）が下記一般式（１）で表される化合物である、［２］に記載のプリント配線板用絶縁層。【化１】
0006504462.tif 000002
（式（１）中、Ｒ１はそれぞれ独立に水素原子、炭素数１〜６のアルキル基を表し、Ｒ２は炭素数１〜６のアルキレン基、フェニレン基、ビフェニレン基、ナフチレン基、又は下記一般式（２）若しくは（３）で表される基を示す。）
【化２】
0006504462.tif 000003
（式（２）中、Ｒ３はメチレン基、イソプロピリデン基、ＣＯ、Ｏ、Ｓ、又はＳＯ２で表される置換基を示す。）
【化３】
0006504462.tif 000004
（式（３）中、Ｒ４はそれぞれ独立に炭素数１〜４のアルキレン基、又は炭素数５〜８のシクロアルキレン基を示す。）［４］  前記アルケニル置換ナジイミド（Ａ）が、下記式（４）及び／又は（５）で表される化合物である、［２］に記載のプリント配線板用絶縁層。
【化４】
0006504462.tif 000005
【化５】
0006504462.tif 000006
［５］  前記マレイミド化合物（Ｂ）が、ビス（４−マレイミドフェニル）メタン、２，２−ビス｛４−（４−マレイミドフェノキシ）−フェニル｝プロパン、ビス（３−エチル−５−メチル−４−マレイミドフェニル）メタン及び下記一般式（６）で表されるマレイミド化合物からなる群より選ばれる少なくとも１種である、［２］〜［４］のいずれかに記載のプリント配線板用絶縁層。
【化６】
0006504462.tif 000007
（式（６）中、Ｒ５は各々独立に水素原子又はメチル基を示し、ｎ１は１以上の整数を示す。）［６］  前記シアン酸エステル化合物（Ｃ）が、下記一般式（７）及び／又は式（８）で表される化合物である、［２］〜［５］のいずれかに記載のプリント配線板用絶縁層。
【化７】
0006504462.tif 000008
（式（７）中、Ｒ６は各々独立に水素原子又はメチル基を示し、ｎ２は１以上の整数を示す。）
【化８】
0006504462.tif 000009
（式（８）中、Ｒ７は各々独立に水素原子又はメチル基を示し、ｎ３は１以上の整数を示す。）［７］  前記絶縁層が、樹脂組成物を基材に含浸又は塗布したプリプレグである、［１］〜［６］のいずれかに記載のプリント配線板用絶縁層。［８］  前記基材が、Ｅガラスクロス、Ｔガラスクロス、Ｓガラスクロス、Ｑガラスクロス及び有機繊維からなる群より選ばれる少なくとも１種である、［７］に記載のプリント配線板用絶縁層。［９］  前記絶縁層が、樹脂組成物を支持体に塗布したレジンシートである、［１］〜［６］のいずれかに記載のプリント配線板用絶縁層。［１０］  前記絶縁層が、レジンシート及びプリプレグからなる群より選ばれる少なくとも１種を１枚以上重ねて硬化して得られる積層板である、［１］〜［６］のいずれかに記載のプリント配線板用絶縁層。［１１］  前記絶縁層が、レジンシート及びプリプレグからなる群より選ばれる少なくとも１種と、金属箔とを積層して硬化して得られる金属箔張積層板である、［１］〜［６］のいずれかに記載のプリント配線板用絶縁層。［１２］  ［１］〜［１１］のいずれかに記載のプリント配線板用絶縁層を使用したプリント配線板。［１３］  ［１］〜［１１］のいずれかに記載のプリント配線板用絶縁層と、前記絶縁層の表面に形成された導体層とを含むプリント配線板。
【発明の効果】
【００１４】  本発明によれば、例えば、半導体プラスチックパッケージに用いられるプリント配線板材料に、２５℃の曲げ弾性率と２５０℃の熱時曲げ弾性率との差が２０％以内となる絶縁層を使用することで、半導体プラスチックパッケージの反りが抑制され、製造時の歩留まり及び信頼性に優れる半導体プラスチックパッケージの製造が可能となる。【００１５】  また、本発明によれば、成形性が良好で、かつ耐熱性や熱時弾性率に優れたプリント配線板用絶縁層（例えば、積層板、銅張積層板）を提供することができる。さらに、このようなプリント配線板用絶縁層は、成形性が良好で、半導体実装時のリフロー温度に近い２５０℃の高温下においても優れた弾性率を維持したプリント配線板を提供することができる。
【発明を実施するための形態】
【００１６】  以下、本発明の実施形態（以下「本実施形態」とも記す。）について説明する。なお、以下の実施形態は、本発明を説明するための例示であり、本発明はその実施形態のみに限定されない。
【００１７】  本実施形態のプリント配線板用絶縁層（以下、単に「絶縁層」とも記す。）は、２５℃における曲げ弾性率と２５０℃における熱時曲げ弾性率との差が２０％以下であり、０〜２０％であることが好ましく、０〜１５％であることがより好ましい。
【００１８】  本実施形態において、プリント配線板用絶縁層の形態としては、特に限定されないが、例えば、ガラス繊維布、有機繊維布、ガラス繊維不織布、有機繊維不織布等のプリント配線板用絶縁層に用いられる周知の基材に、任意の熱硬化性樹脂や熱可塑性樹脂等を含浸させたプリプレグ及びこれと金属箔を積層して作成される金属箔張積層板、これらの絶縁性樹脂を金属箔やフィルムに塗布した形態の埋め込みシート、ポリイミドを始めとする樹脂シート及びフィルム、並びにこれらのシート、フィルムと金属箔を積層して作成される金属箔張積層板が挙げられる。埋め込みシートとしては、具体的には、特に限定されないが、例えば、ＣＲＳ（銅箔に樹脂を塗布、乾燥して得られるシート）やＦＲＳ(味の素ＡＢＦ：フィルムに樹脂を塗布、乾燥して得られるシート)等が挙げられる。また、樹脂シート、及びフィルムとしては、具体的には、特に限定されないが、例えば、フィルムや樹脂に直接メッキをして配線をする、フレキシブル基板が挙げられる。
【００１９】  本実施形態の絶縁層の２５℃の曲げ弾性率と２５０℃の熱時曲げ弾性率との差を２０％以内とするための手法は、特に限定されないが、例えば、絶縁層に用いられる樹脂組成物の各成分の種類及び含有量を適宜調整する手法が挙げられる。
【００２０】  当該手法の他にも本発明の目的を阻害しなければ既存の方法を用いることができる。例えば、ナノフィラーの導入によって分子運動を拘束する手法や、絶縁層に用いられる樹脂の架橋点にゾル−ゲル法によってナノシリカをハイブリット化する手法、又は、絶縁層に用いられる樹脂自体の高Ｔｇ化や４００℃以下の領域でのＴｇレス化などの手法が挙げられる。
【００２１】  また、本実施形態において、従来から用いられる反り低減の技術を併用することが更なる反りの抑制の観点から好ましい。このような技術としては、特に限定されないが、例えば、無機充填材や応力緩和成分の添加によって低熱膨張性や高弾性率を付与する技術等が挙げられる。これらの技術を１種ないし２種以上組み合わせて用いることで、さらに効果的に半導体プラスチックパッケージの反りを低減することが可能である。
【００２２】  本実施形態の絶縁層の２５℃の曲げ弾性率と２５０℃の熱時曲げ弾性率との差を２０％以内とするための手法として、絶縁層に用いられる樹脂自体の高Ｔｇ化や４００℃以下の領域でのＴｇレス化の手法をとる場合において、絶縁層に用いられる樹脂は特に制限されないが、絶縁信頼性、耐熱性、耐薬品性、密着性の観点から、シアン酸エステル化合物、マレイミド化合物、エポキシ樹脂、ベンゾオキサジン、アルケニル置換ナジイミド、ＢＴ樹脂、アミン化合物、ビニル化合物等からなる熱硬化性樹脂が好ましい。これらの樹脂は１種又は２種以上を組み合わせて使うことが可能である。
【００２３】  本実施形態の絶縁層には、上記樹脂以外に、必要に応じて無機充填材及び有機充填材を含む樹脂組成物を用いてもよい。無機充填材及び有機充填材の種類は特に限定されないが、例えば、天然シリカ、溶融シリカ、アモルファスシリカ、中空シリカ等のシリカ類、アルミナ、窒化アルミニウム、窒化ホウ素、ベーマイト、酸化モリブデン、酸化チタン、シリコーンゴム、シリコーン複合パウダー、ホウ酸亜鉛、錫酸亜鉛、クレー、カオリン、タルク、焼成クレー、焼成カオリン、焼成タルク、マイカ、ガラス短繊維（ＥガラスやＤガラスなどのガラス微粉末類）、中空ガラス、球状ガラスなどが挙げられる。これらは１種若しくは２種以上を適宜混合して使用することが可能である。これらの中でも、低熱膨張の観点からシリカを使用することが好ましく、高熱伝導性の観点からアルミナや窒化アルミニウムを使用することが好ましい。
【００２４】  本実施形態の絶縁層に用いられる樹脂組成物において、充填材の分散性、樹脂と充填材やガラスクロスとの接着強度を向上させるために、シランカップリング剤や湿潤分散剤を添加してもよい。これらのシランカップリング剤としては、一般に無機物の表面処理に使用されているシランカップリング剤であれば、特に限定されるものではない。シランカップリング剤の具体例としては、γ−アミノプロピルトリエトキシシラン、Ｎ−β−（アミノエチル）−γ−アミノプロピルトリメトキシシランなどのアミノシラン系、γ−グリシドキシプロピルトリメトキシシランなどのエポキシシラン系、γ−メタアクリロキシプロピルトリメトキシシランなどのビニルシラン系、Ｎ−β−（Ｎ−ビニルベンジルアミノエチル）−γ−アミノプロピルトリメトキシシラン塩酸塩などのカチオニックシラン系、フェニルシラン系などが挙げられる。これらは１種若しくは２種以上を適宜組み合わせて使用することも可能である。また湿潤分散剤としては、塗料用に使用されている分散安定剤であれば、特に限定されるものではない。例えばビッグケミー・ジャパン（株）製のＤｉｓｐｅｒｂｙｋ−１１０、１１１、１１８、１８０、１６１、ＢＹＫ−Ｗ９９６、Ｗ９０１０、Ｗ９０３等の湿潤分散剤が挙げられる。
【００２５】  中でも、本実施形態の絶縁層に用いられる樹脂組成物としては、アルケニル置換ナジイミド（Ａ）、マレイミド化合物（Ｂ）、シアン酸エステル化合物（Ｃ）及び無機充填材（Ｄ）を含み、該シアン酸エステル化合物（Ｃ）の含有量が、成分（Ａ）〜（Ｃ）の合計１００質量部に対して５〜１５質量部であって、該アルケニル置換ナジイミド（Ａ）のアルケニル基数（α）と該マレイミド化合物（Ｂ）のマレイミド基数（β）の比（〔β／α〕）が、０．９〜４．３である、樹脂組成物であることが好ましい。以下、当該樹脂組成物について詳細に説明する。
【００２６】  本実施形態に用いるアルケニル置換ナジイミド（Ａ）は、分子中に１個以上のアルケニル置換ナジイミド基を有する化合物であれば、特に限定されるものではない。その具体例としては下記一般式（１）で表される化合物が挙げられる。
【００２７】
【化９】
0006504462.tif 000010
【００２８】  式（１）中、Ｒ１はそれぞれ独立に水素原子、炭素数１〜６のアルキル基を表し、Ｒ２は炭素数１〜６のアルキレン基、フェニレン基、ビフェニレン基、ナフチレン基、又は下記一般式（２）若しくは（３）で表される基を示す。
【００２９】
【化１０】
0006504462.tif 000011
【００３０】  式（２）中、Ｒ３はメチレン基、イソプロピリデン基、ＣＯ、Ｏ、Ｓ、又はＳＯ２で表される置換基を示す。
【００３１】
【化１１】
0006504462.tif 000012
【００３２】  式（３）中、Ｒ４はそれぞれ独立に選ばれた炭素数１〜４のアルキレン基、又は炭素数５〜８のシクロアルキレン基を示す。
【００３３】  また、式（１）で表されるアルケニル置換ナジイミド（Ａ）は、市販のものを用いることもできる。市販されているものとしては、特に限定されないが、例えば、下記式（４）で表される化合物（ＢＡＮＩ−Ｍ（丸善石油化学（株）製））、下記式（５）で表される化合物（ＢＡＮＩ−Ｘ（丸善石油化学（株）製））などが挙げられる。これらは１種又は２種以上を組み合わせて使用してもよい。
【００３４】
【化１２】
0006504462.tif 000013
【００３５】
【化１３】
0006504462.tif 000014
【００３６】  本実施形態の絶縁層に用いる樹脂組成物において、アルケニル置換ナジイミド（Ａ）の含有量は、後述するようにその官能基のひとつであるアルケニル基とマレイミド化合物（Ｂ）のマレイミド基との官能基数の比によって決定されるが、樹脂組成物の成分（Ａ）〜（Ｃ）の合計１００質量部に対して２５〜４５質量部とすることが好ましい。成分（Ａ）の含有量をこのような範囲とすることで、フィラー充填時においても成形性優れ、硬化性、熱時弾性率、耐デスミア性、耐薬品性に優れるプリント配線板を得ることができる。
【００３７】  本実施形態に用いるマレイミド化合物（Ｂ）は、分子中に１個以上のマレイミド基を有する化合物であれば、特に限定されるものではない。その具体例としては、Ｎ−フェニルマレイミド、Ｎ−ヒドロキシフェニルマレイミド、ビス（４−マレイミドフェニル）メタン、２，２−ビス｛４−（４−マレイミドフェノキシ）−フェニル｝プロパン、ビス（３，５−ジメチル−４−マレイミドフェニル）メタン、ビス（３−エチル−５−メチル−４−マレイミドフェニル）メタン、ビス（３，５−ジエチル−４−マレイミドフェニル）メタン、下記式（６）で表されるマレイミド化合物、これらマレイミド化合物のプレポリマー、若しくはマレイミド化合物とアミン化合物のプレポリマーなどが挙げられる。これらは１種若しくは２種以上を適宜混合して使用することも可能である。
【００３８】  その中でも、ビス（４−マレイミドフェニル）メタン、２，２−ビス｛４−（４−マレイミドフェノキシ）−フェニル｝プロパン、ビス（３−エチル−５−メチル−４−マレイミドフェニル）メタン、下記一般式（６）で表されるマレイミド化合物が好ましく、とりわけ、下記一般式（６）で表されるマレイミド化合物が好ましい。
【００３９】
【化１４】
0006504462.tif 000015
【００４０】  式（６）中、Ｒ５は各々独立に水素原子又はメチル基を表し、中でも水素原子が好ましい。
【００４１】  式中、ｎ１は１以上の整数を表す。ｎ１の上限値は、好ましくは１０、より好ましくは７である。
【００４２】  本実施形態の絶縁層に用いる樹脂組成物において、マレイミド化合物（Ｂ）の含有量は、後述するようにアルケニル置換ナジイミド（Ａ）の官能基のひとつであるアルケニル基数（α）とマレイミド化合物（Ｂ）のマレイミド基数（β）との官能基数の比（〔β／α〕）によって決定されるが、樹脂組成物の成分（Ａ）〜（Ｃ）の合計１００質量部に対して４５〜７０質量部とすることが好ましい。成分（Ｂ）の含有量をこのような範囲とすることで、フィラー充填時においても成形性に優れ、硬化性、熱時弾性率、耐デスミア性、耐薬品性に優れるプリント配線板を得ることができる。
【００４３】  本実施形態の絶縁層に用いる樹脂組成物において、アルケニル置換ナジイミド（Ａ）及びマレイミド化合物（Ｂ）の含有量は各々に指定される官能基数の比によって規定される。ここで指定されるアルケニル置換ナジイミド（Ａ）の官能基は分子末端に結合しているアルケニル基で、マレイミド化合物（Ｂ）の官能基はマレイミド基である。
【００４４】  本実施形態の絶縁層に用いる樹脂組成物においては、アルケニル置換ナジイミド（Ａ）のアルケニル基数（α）とマレイミド化合物（Ｂ）のマレイミド基数（β）の比（〔β／α〕）が、０．９〜４．３であることが好ましく、１．５〜４．０であることがより好ましい。当該官能基の比（〔β／α〕）をこのような範囲とすることで、低熱膨張、熱時弾性率、耐熱性、吸湿耐熱性、耐デスミア性、耐薬品性、易硬化性に優れるプリント配線板を得ることができる。
【００４５】  本実施形態に用いるシアン酸エステル化合物（Ｃ）の種類としては特に限定されないが、例えば下記一般式（７）で表されるナフトールアラルキル型シアン酸エステル、下記一般式（８）で表されるノボラック型シアン酸エステル、ビフェニルアラルキル型シアン酸エステル、ビス（３，３−ジメチル−４−シアナトフェニル）メタン、ビス（４−シアナトフェニル）メタン、１，３−ジシアナトベンゼン、１，４−ジシアナトベンゼン、１，３，５−トリシアナトベンゼン、１，３−ジシアナトナフタレン、１，４−ジシアナトナフタレン、１，６−ジシアナトナフタレン、１，８−ジシアナトナフタレン、２，６−ジシアナトナフタレン、２、７−ジシアナトナフタレン、１，３，６−トリシアナトナフタレン、４、４’−ジシアナトビフェニル、ビス（４−シアナトフェニル）エーテル、ビス（４−シアナトフェニル）チオエーテル、ビス（４−シアナトフェニル）スルホン、２、２−ビス（４−シアナトフェニル）プロパン、等が挙げられる。
【００４６】  この中でも下記一般式（７）で表されるナフトールアラルキル型シアン酸エステル化合物、下記一般式（８）で表されるノボラック型シアン酸エステル、ビフェニルアラルキル型シアン酸エステルが難燃性に優れ、硬化性が高く、かつ硬化物の熱膨張係数が低いことから特に好ましい。
【００４７】
【化１５】
0006504462.tif 000016
【００４８】  式（７）中、Ｒ６は各々独立に水素原子又はメチル基を示し、中でも水素原子が好ましい。
【００４９】  式（７）中、ｎ２は１以上の整数を示す。ｎ２の上限値は、好ましくは１０、より好ましくは６である。
【００５０】
【化１６】
0006504462.tif 000017
【００５１】  式（８）中、Ｒ７は各々独立に水素原子又はメチル基を示し、中でも水素原子が好ましい。
【００５２】  式（８）中、ｎ３は１以上の整数を示す。ｎ３の上限値は、好ましくは１０、より好ましくは７である。
【００５３】  これらのシアン酸エステル化合物の製法は、特に限定されず、シアン酸エステル合成法として現存するいかなる方法で製造してもよい。具体的に例示すると、下記一般式（９）で表されるナフトールアラルキル型フェノール樹脂とハロゲン化シアンとを不活性有機溶媒中で、塩基性化合物存在下反応させることにより得ることができる。また、同様なナフトールアラルキル型フェノール樹脂と塩基性化合物による塩とを、水を含有する溶液中にて形成させ、その後、ハロゲン化シアンと２相系界面反応を行い、合成する方法を採ることもできる。
【００５４】
【化１７】
0006504462.tif 000018
【００５５】  式（９）中、Ｒ８は各々独立に水素原子又はメチル基を示し、中でも水素原子が好ましい。
【００５６】  式（９）中、ｎ４は１以上の整数を示す。ｎ４の上限値は、好ましくは１０、より好ましくは６である。
【００５７】  また、ナフトールアラルキル型シアン酸エステル化合物は、α−ナフトールあるいはβ−ナフトール等のナフトール類とｐ−キシリレングリコール、α，α’−ジメトキシ−ｐ−キシレン、１，４−ジ（２−ヒドロキシ−２−プロピル）ベンゼン等との反応により得られるナフトールアラルキル樹脂とシアン酸とを縮合させて得られるものから選択することができる。
【００５８】  本実施形態の絶縁層に用いる樹脂組成物において、シアン酸エステル化合物（Ｃ）の含有量は、成分（Ａ）〜（Ｃ）の合計１００質量部に対して５〜１５質量部とすることが好ましい。シアン酸エステル化合物（Ｃ）の含有量をこのような範囲内とすることで、フィラー充填時においても成形性に優れ、熱時弾性率、耐デスミア性、耐薬品性に優れるプリント配線板を得ることができる。
【００５９】  また本実施形態の絶縁層に用いる樹脂組成物においては、所期の特性が損なわない範囲において、前記成分（Ａ）〜（Ｃ）に加え、他の樹脂を添加することも可能である。当該他の樹脂の種類については絶縁性を有するものであれば特に限定されないが、例えば、エポキシ樹脂、ベンゾオキサジン化合物、フェノール樹脂、熱可塑性樹脂等の樹脂が挙げられる。これらの樹脂を適宜併用することで、金属密着性や応力緩和性といった特性を付与することができる。
【００６０】  本実施形態に用いる無機充填材（Ｄ）は絶縁性を有するものであれば特に限定されないが、例えば、天然シリカ、溶融シリカ、アモルファスシリカ、中空シリカ等のシリカ類、アルミナ、窒化アルミニウム、窒化ホウ素、ベーマイト、酸化モリブデン、酸化チタン、シリコーンゴム、シリコーン複合パウダー、ホウ酸亜鉛、錫酸亜鉛、クレー、カオリン、タルク、焼成クレー、焼成カオリン、焼成タルク、マイカ、ガラス短繊維（ＥガラスやＤガラスなどのガラス微粉末類）、中空ガラス、球状ガラスなどが挙げられる。これらは１種若しくは２種以上を適宜混合して使用することが可能である。
【００６１】  これらの中でも、低熱膨張の観点からシリカ、高熱伝導性の観点からアルミナや窒化アルミニウムを使用することが好ましい。
【００６２】  本実施形態の絶縁層に用いる樹脂組成物において、無機充填材（Ｄ）の含有量は特に限定されないが、成分（Ａ）〜（Ｃ）の合計１００質量部に対して１００〜１０００質量部であることが、低熱膨張や、高熱伝導といった特性の観点から好ましく、その中でも、２００〜８００質量部であることが特に好ましい。
【００６３】  本実施形態の絶縁層に用いる樹脂組成物には、微粒子の分散性、樹脂と微粒子やガラスクロスの接着強度を向上させるために、シランカップリング剤や湿潤分散剤を併用することも可能である。これらのシランカップリング剤としては、一般に無機物の表面処理に使用されているシランカップリング剤であれば、特に限定されるものではない。具体例としては、γ−アミノプロピルトリエトキシシラン、Ｎ−β−（アミノエチル）−γ−アミノプロピルトリメトキシシランなどのアミノシラン系、γ−グリシドキシプロピルトリメトキシシランなどのエポキシシラン系、γ−アクリロキシプロピルトリメトキシシランなどのアクリルシラン系、Ｎ−β−（Ｎ−ビニルベンジルアミノエチル）−γ−アミノプロピルトリメトキシシラン塩酸塩などのカチオニックシラン系、フェニルシラン系などが挙げられ、１種若しくは２種以上を適宜組み合わせて使用することも可能である。また湿潤分散剤としては、塗料用に使用されている分散安定剤であれば、特に限定されるものではない。例えばビッグケミー・ジャパン（株）製のＤＩＳＰＥＲ−１１０、１１１、１１８、１８０、１６１、ＢＹＫ−Ｗ９９６、Ｗ９０１０、Ｗ９０３等の湿潤分散剤が挙げられる。
【００６４】  また本実施形態の絶縁層に用いる樹脂組成物においては、所期の特性が損なわれない範囲において、硬化促進剤を併用することも可能である。例えば、過酸化ベンゾイル、ラウロイルパーオキサイド、アセチルパーオキサイド、パラクロロベンゾイルパーオキサイド、ジ−ｔｅｒｔ−ブチル−ジ−パーフタレート等で例示される有機過酸化物；アゾビスニトリル当のアゾ化合物；Ｎ，Ｎ−ジメチルベンジルアミン、Ｎ，Ｎ−ジメチルアニリン、Ｎ，Ｎ−ジメチルトルイジン、２−Ｎ−エチルアニリノエタノール、トリ−ｎ−ブチルアミン、ピリジン、キノリン、Ｎ−メチルモルホリン、トリエタノールアミン、トリエチレンジアミン、テトラメチルブタンジアミン、Ｎ−メチルピペリジンなどの第３級アミン類；フェノール、キシレノール、クレゾール、レゾルシン、カテコールなどのフェノール類；ナフテン酸鉛、ステアリン酸鉛、ナフテン酸亜鉛、オクチル酸亜鉛、オレイン酸錫、ジブチル錫マレート、ナフテン酸マンガン、ナフテン酸コバルト、アセチルアセトン鉄などの有機金属塩；これら有機金属塩をフェノール、ビスフェノールなどの水酸基含有化合物に溶解してなるもの；塩化錫、塩化亜鉛、塩化アルミニウムなどの無機金属塩；ジオクチル錫オキサイド、その他のアルキル錫、アルキル錫オキサイドなどの有機錫化合物などが挙げられる。
【００６５】  さらに本実施形態の絶縁層に用いる樹脂組成物は、必要に応じて溶剤を含有していてもよい。例えば、有機溶剤を用いると、樹脂組成物の調製時における粘度が下がり、ハンドリング性を向上されるとともにガラスクロスへの含浸性が高められる。溶剤の種類は、樹脂組成物中の樹脂の一部又は全部を溶解可能なものであれば、特に限定されない。その具体例としては、例えば、アセトン、メチルエチルケトン、メチルセルソルブなどのケトン類、トルエン、キシレンなどの芳香族炭化水素類、ジメチルホルムアミドなどのアミド類、プロピレングリコールモノメチルエーテル及びそのアセテートなどが挙げられるが、これらに特に限定されない。溶剤は、１種を単独で或いは２種以上を組み合わせて使用することができる。
【００６６】  本実施形態の絶縁層に用いる樹脂組成物は、常法にしたがって調製することができる。例えば、前記アルケニル置換ナジイミド（Ａ）、マレイミド化合物（Ｂ）、シアン酸エステル樹脂（Ｃ）及び無機充填材（Ｄ）及び上述したその他の任意性分を均一に含有する樹脂組成物が得られる方法が好ましい。具体的には、例えば、アルケニル置換ナジイミド（Ａ）、マレイミド化合物（Ｂ）、シアン酸エステル樹脂（Ｃ）及び無機充填材（Ｄ）を順次溶剤に配合し、十分に攪拌することで本実施形態の絶縁層に用いる樹脂組成物を容易に調製することができる。
【００６７】  本実施形態の絶縁層に用いる樹脂組成物の調製時において、必要に応じて有機溶剤を使用することができる。有機溶剤の種類は、樹脂組成物中の樹脂を溶解可能なものであれば、特に限定されない。その具体例は、上述したとおりである。
【００６８】  なお、樹脂組成物の調製時に、各成分を均一に溶解或いは分散させるための公知の処理（攪拌、混合、混練処理など）を行うことができる。例えば、無機充填材（Ｄ）の均一分散にあたり、適切な攪拌能力を有する攪拌機を付設した攪拌槽を用いて攪拌分散処理を行うことで、樹脂組成物に対する分散性が高められる。上記の攪拌、混合、混練処理は、例えば、ボールミル、ビーズミルなどの混合を目的とした装置、又は、公転又は自転型の混合装置などの公知の装置を用いて適宜行うことができる。
【００６９】  一方、本実施形態の絶縁層は、樹脂組成物を基材に含浸又は塗布したプリプレグあってもよい。当該プリプレグは、例えば、上記の樹脂組成物を基材と組み合わせる、具体的には、上記の樹脂組成物を基材に含浸又は塗布させることにより、得ることができる。プリプレグの作成方法は、常法にしたがって行うことができ、特に限定されない。例えば、上記の樹脂組成物を基材に含浸又は塗布させた後、１００〜２００℃の乾燥機中で１〜３０分加熱するなどして半硬化（Ｂステ−ジ化）させることで、プリプレグを作成することができる。なお、本実施形態において、プリプレグの総量に対する上記の樹脂組成物（無機充填剤を含む。）の量は、特に限定されないが、３０〜９０質量％の範囲であることが好ましい。
【００７０】  プリプレグで使用される基材としては、特に限定されるものではなく、各種プリント配線板材料に用いられている公知のものを、目的とする用途や性能により適宜選択して使用することができる。その具体例としては、例えば、Ｅガラス、Ｄガラス、Ｓガラス、Ｑガラス、球状ガラス、ＮＥガラス、Ｔガラス等のガラス繊維、クォーツ等のガラス以外の無機繊維、ポリパラフェニレンテレフタラミド（ケブラー（登録商標）、デュポン株式会社製）、コポリパラフェニレン・３，４’オキシジフェニレン・テレフタラミド（テクノーラ（登録商標）、帝人テクノプロダクツ株式会社製）等の全芳香族ポリアミド、２，６−ヒドロキシナフトエ酸・パラヒドロキシ安息香酸（ベクトラン（登録商標）、株式会社クラレ製）等のポリエステル、ポリパラフェニレンベンズオキサゾール（ザイロン（登録商標）、東洋紡績株式会社製）、ポリイミドなどの有機繊維が挙げられるが、これらに特に限定されない。
【００７１】  これらの中でも低熱膨張性の観点から、Ｅガラスクロス、Ｔガラスクロス、Ｓガラスクロス、Ｑガラスクロス及び有機繊維が好ましい。
【００７２】  これら基材は１種を単独で或いは２種以上を組み合わせて使用することができる。
【００７３】  基材の形状としては、特に限定されないが、例えば、織布、不織布、ロービング、チョップドストランドマット、サーフェシングマットなどが挙げられる。織布の織り方としては、特に限定されないが、例えば、平織り、ななこ織り、綾織り等が知られており、これら公知のものから目的とする用途や性能により適宜選択して使用することができる。また、これらを開繊処理したものやシランカップリング剤などで表面処理したガラス織布が好適に使用される。基材の厚さや質量は、特に限定されないが、通常は０．０１〜０．３ｍｍ程度のものが好適に用いられる。とりわけ、強度と吸水性との観点から、基材は、厚み２００μｍ以下、質量２５０ｇ／ｍ２以下のガラス織布が好ましく、Ｅガラス、Ｓガラス、及びＴガラスのガラス繊維からなるガラス織布がより好ましい。
【００７４】  他方、本実施形態の絶縁層は、プリプレグを１枚以上重ねて硬化して得られる積層板であってもよく、プリプレグと金属箔とを積層して硬化して得られる金属箔張積層板であることが好ましい。当該金属箔張積層板は、例えば、上述のプリプレグを少なくとも１枚以上重ね、その片面若しくは両面に金属箔を配して積層成形することにより、得ることができる。具体的には、前述のプリプレグを１枚あるいは複数枚以上を重ね、所望によりその片面若しくは両面に銅やアルミニウムなどの金属箔を配置した構成とし、これを必要に応じて積層成形することにより、金属箔張積層板を作成することができる。ここで使用する金属箔は、プリント配線板材料に用いられるものであれば、特に限定されないが、圧延銅箔や電解銅箔などの公知の銅箔が好ましい。また、金属箔の厚みは、特に限定されないが、１〜７０μｍが好ましく、より好ましくは１．５〜３５μｍである。金属箔張積層板の成形方法及びその成形条件についても、特に限定されず、一般的なプリント配線板用積層板及び多層板の手法及び条件を適用することができる。例えば、金属箔張積層板の成形時には多段プレス機、多段真空プレス機、連続成形機、オートクレーブ成形機などを用いることができる。また、金属箔張積層板の成形において、温度は１００〜３００℃、圧力は面圧２〜１００ｋｇｆ／ｃｍ２、加熱時間は０．０５〜５時間の範囲が一般的である。さらに、必要に応じて、１５０〜３００℃の温度で後硬化を行うこともできる。また、上述のプリプレグと、別途作成した内層用の配線板とを組み合わせて積層成形することにより、多層板とすることも可能である。
【００７５】  上記の金属箔張積層板は、所定の配線パターンを形成することにより、プリント配線板として好適に用いることができる。そして、上記の金属箔張積層板は、低い熱膨張率、良好な成形性及び耐薬品性を有し、そのような性能が要求される半導体パッケージ用プリント配線板として、殊に有効に用いることができる。
【００７６】  また、本実施形態の絶縁層は、上述したプリプレグの形態の他、樹脂組成物を金属箔やフィルムに塗布した形態の埋め込みシートの形態として使用することもできる。
【００７７】  本実施形態の絶縁層は、樹脂組成物を支持体の片面又は両面に塗布したレジンシートであってもよい。当該レジンシートとは、薄葉化の１つの手段として用いられるもので、例えば、金属箔やフィルムなどの支持体に、直接、プリプレグ等に用いられる熱硬化性樹脂（無機充填材を含む）を塗布及び乾燥して製造することができる。
【００７８】  レジンシートを製造する際において使用される支持体は、特に限定されないが、各種プリント配線板材料に用いられている公知の物もの使用することができる。例えばポリイミドフィルム、ポリアミドフィルム、ポリエステルフィルム、ポリエチレンテレフタレート（ＰＥＴ）フィルム、ポリブチレンテレフタレート（ＰＢＴ）フィルム、ポリプロピレン（ＰＰ）フィルム、ポリエチレン（ＰＥ）フィルム、アルミ箔、銅箔、金箔など挙げられる。その中でも電解銅箔、ＰＥＴフィルムが好ましい。
【００７９】  レジンシートは、特に、上述したアルケニル置換ナジイミド（Ａ）、マレイミド化合物（Ｂ）、シアン酸エステル化合物（Ｃ）及び無機充填材（Ｄ）を含有する樹脂組成物を支持体に塗布後、半硬化（Ｂステージ化）させたものであることが好ましい。このレジンシートの製造方法は一般にＢステージ樹脂及び支持体の複合体を製造する方法が好ましい。具体的には、例えば、上記樹脂組成物を銅箔などの支持体に塗布した後、１００〜２００℃の乾燥機中で、１〜６０分加熱させる方法などにより半硬化させ、レジンシートを製造する方法などが挙げられる。支持体に対する樹脂組成物の付着量は、レジンシートの樹脂厚で１〜３００μｍの範囲が好ましい。
【００８０】  本実施形態の絶縁層は、レジンシートを１枚以上重ねて硬化して得られる積層板であってもよく、レジンシートと金属箔とを積層して硬化して得られる金属箔張積層板であることが好ましい。当該金属箔張積層板は、例えば、上述のレジンシートを用いて、その片面もしくは両面に金属箔を配置して積層形成することにより、得ることができる。例えば、前述のレジンシートを１枚あるいは所望によりその支持体を剥離したものを複数枚重ね、その片面もしくは両面に銅やアルミニウムなどの金属箔を配置した構成とし、これを必要に応じて積層成形することにより、金属箔張積層板を作製することができる。ここで使用する金属箔は、プリント配線板材料に用いられるものであれば、特に限定されないが、圧延銅箔や電解銅箔などの公知の銅箔が好ましい。金属箔張積層板の成形方法及びその成形条件についても、特に限定されず、一般的なプリント配線板用積層板及び多層板の手法及び条件を適用することができる。例えば、金属箔張積層板の成形時には多段プレス機、多段真空プレス機、連続成形機、オートクレーブ成形機などを用いることができる。また、金属箔張積層板の成形時において、温度は１００〜３００℃、圧力は面圧２〜１００ｋｇｆ／ｃｍ２、加熱時間は０．０５〜５時間の範囲が一般的である。さらに、必要に応じて、１５０〜３００℃の温度で後硬化を行うこともできる。
【００８１】  上記レジンシートは、プリント配線板のビルドアップ材料として使用可能である。
【００８２】  また、本実施形態の絶縁層は、レジンシートとプリプレグとを各々１枚以上重ねて硬化して得られる積層板であってもよく、レジンシートとプリプレグと金属箔とを積層して硬化して得られる金属箔張積層板であってもよい。
【００８３】  本実施形態の絶縁層が金属箔張積層板の形態をとらない場合、回路となる導体層を形成しプリント配線板を作製する際、無電解めっきの手法を用いることもできる。
【００８４】  本実施形態のプリント配線板は、上述の絶縁層を使用したプリント配線板であり、例えば、上述の絶縁層と、該絶縁層の表面に形成された導体層とを含むプリント配線板であることが好ましい。
【００８５】  本実施形態のプリント配線板は、例えば、上述の絶縁層に金属箔や無電解めっきによって回路となる導体層が形成されて作成される。導体層は一般的に銅やアルミニウムから構成される。導体層が形成されたプリント配線板用絶縁層は、所定の配線パターンを形成することにより、プリント配線板に好適に用いることができる。そして本実施形態のプリント配線板は、上述の絶縁層が半導体実装時のリフロー温度下においても優れた弾性率を維持することで、半導体プラスチックパッケージの反りを効果的に抑制することから、半導体パッケージ用プリント配線板として、殊に有効に用いることができる。
【００８６】  本実施形態のプリント配線板は、具体的には、例えば、以下の方法により製造することができる。まず、上述の金属箔張積層板（銅張積層板等）を用意する。金属箔張積層板の表面にエッチング処理を施して内層回路の形成を行い、内層基板を作成する。この内層基板の内層回路表面に、必要に応じて接着強度を高めるための表面処理を行い、次いでその内層回路表面に上述のプリプレグを所要枚数重ね、更にその外側に外層回路用の金属箔を積層し、加熱加圧して一体成形する。このようにして、内層回路と外層回路用の金属箔との間に、基材及び熱硬化性樹脂組成物の硬化物からなる絶縁層が形成された多層の積層板が製造される。次いで、この多層の積層板にスルーホールやバイアホール用の穴あけ加工を施した後、硬化物層に含まれている樹脂成分に由来する樹脂の残渣であるスミアを除去するためデスミア処理が行われる。その後この穴の壁面に内層回路と外層回路用の金属箔とを導通させるめっき金属皮膜を形成し、更に外層回路用の金属箔にエッチング処理を施して外層回路を形成し、プリント配線板が製造される。
【００８７】  例えば、上述のプリプレグ（基材及びこれに添着された上述の樹脂組成物）、金属箔張積層板の樹脂組成物層（上述の樹脂組成物からなる層）が、上述の樹脂組成物を含む絶縁層を構成することになる。
【００８８】  以下、実施例及び比較例により本発明を具体的に説明するが、本発明はこれらの実施例によりなんら限定されるものではない。
【実施例】
【００８９】実施例１  α−ナフトールアラルキル型シアン酸エステル樹脂（三菱瓦斯化学（株）製）１０質量部、マレイミド化合物（ＢＭＩ−２３００、大和化成工業（株）製）５５質量部及びビスアリルナジイミド（ＢＡＮＩ−Ｍ、丸善石油化学（株）製）３５質量部にスラリーシリカ（ＳＣ−５０５０ＭＯＢ、１．５μｍ、アドマテックス（株）製）１５０質量部、湿潤分散剤（ＤＩＳＰＥＲＢＹＫ−１６１、ビックケミージャパン（株）製）１質量部、シランカップリング剤（Ｚ６０４０、東レ・ダウコーニング（株）製）１部を混合し、メチルエチルケトンで希釈することでワニスを得た。このワニスをＥガラス織布に含浸塗工し、１６０℃で３分間加熱乾燥して、樹脂組成物含有量４６質量％のプリプレグを得た。この時アルケニル置換ナジイミド（Ａ）のアルケニル基数（α）とマレイミド化合物（Ｂ）のマレイミド基数（β）の比で表される〔β／α〕は、２．４２となった。また、〔β／α〕は、下記計算式で表される。【００９０】〔β／α〕＝（（Ｂ）の質量部数／（Ｂ）の官能基当量）／（（Ａ）の質量部数／（Ａ）の官能基当量）【００９１】  また、得られたプリプレグは、４００℃以下の領域でガラス転移温度（Ｔｇ）が無かった。【００９２】実施例２  α−ナフトールアラルキル型シアン酸エステル樹脂（三菱瓦斯化学（株）製）１０質量部、マレイミド化合物（ＢＭＩ−２３００、大和化成工業（株）製）６５質量部及びビスアリルナジイミド（ＢＡＮＩ−Ｍ、丸善石油化学（株）製）２５質量部にスラリーシリカ（ＳＣ−５０５０ＭＯＢ、１．５μｍ、アドマテックス（株）製）１５０質量部、湿潤分散剤（ＤＩＳＰＥＲＢＹＫ−１６１、ビックケミージャパン（株）製）１質量部、シランカップリング剤（Ｚ６０４０、東レ・ダウコーニング（株）製）１部を混合し、メチルエチルケトンで希釈することでワニスを得た。このワニスをＥガラス織布に含浸塗工し、１６０℃で３分間加熱乾燥して、樹脂組成物含有量４６質量％のプリプレグを得た。この時アルケニル置換ナジイミド（Ａ）のアルケニル基数（α）とマレイミド化合物（Ｂ）のマレイミド基数（β）の比で表される〔β／α〕は、４．００となった。また、得られたプリプレグは、４００℃以下の領域でガラス転移温度（Ｔｇ）が無かった。【００９３】比較例１  α−ナフトールアラルキル型シアン酸エステル樹脂（三菱瓦斯化学（株）製）３５質量部、マレイミド化合物（ＢＭＩ−２３００、大和化成工業（株）製）３０質量部及びナフチレンエーテル型エポキシ樹脂（ＨＰ−６０００、ＤＩＣ（株）製）３５質量部にスラリーシリカ（ＳＣ−５０５０ＭＯＢ、１．５μｍ、アドマテックス（株）製）１５０質量部、湿潤分散剤（ＤＩＳＰＥＲＢＹＫ−１６１、ビックケミージャパン（株）製）１質量部、シランカップリング剤（Ｚ６０４０、東レ・ダウコーニング（株）製）１部を混合し、メチルエチルケトンで希釈することでワニスを得た。このワニスをＥガラス織布に含浸塗工し、１６０℃で３分間加熱乾燥して、樹脂組成物含有量４６質量％のプリプレグを得た。  【００９４】比較例２  α−ナフトールアラルキル型シアン酸エステル樹脂（三菱瓦斯化学（株）製）３５質量部、マレイミド化合物（ＢＭＩ−２３００、大和化成���業（株）製）３５質量部及びフェノールノボラック型エポキシ樹脂（Ｎ−７７０、ＤＩＣ（株）製）２５質量部、ナフチルメタン型エポキシ樹脂（ＨＰ−４７１０、ＤＩＣ（株）製）５質量部にスラリーシリカ（ＳＣ−５０５０ＭＯＢ、１．５μｍ、アドマテックス（株）製）１５０質量部、湿潤分散剤（ＤＩＳＰＥＲＢＹＫ−１６１、ビックケミージャパン（株）製）１質量部、シランカップリング剤（Ｚ６０４０、東レ・ダウコーニング（株）製）１部を混合し、メチルエチルケトンで希釈することでワニスを得た。このワニスをＥガラス織布に含浸塗工し、１６０℃で３分間加熱乾燥して、樹脂組成物含有量４６質量％のプリプレグを得た。【００９５】比較例３  α−ナフトールアラルキル型シアン酸エステル樹脂（三菱瓦斯化学（株）製）３５質量部、マレイミド化合物（ＢＭＩ−２３００、大和化成工業（株）製）４０質量部及びナフチレンエーテル型エポキシ樹脂（ＨＰ−４７１０、ＤＩＣ（株）製）１０質量部、ナフチルメタン型エポキシ樹脂（ＨＰ−４７１０、ＤＩＣ（株）製）５質量部、ビスアリルナジイミド（ＢＡＮＩ−Ｍ、丸善石油化学（株）製）１０質量部にスラリーシリカ（ＳＣ−５０５０ＭＯＢ、１．５μｍ、アドマテックス（株）製）１５０質量部、湿潤分散剤（ＤＩＳＰＥＲＢＹＫ−１６１、ビックケミージャパン（株）製）１質量部、シランカップリング剤（Ｚ６０４０、東レ・ダウコーニング（株）製）１部を混合し、メチルエチルケトンで希釈することでワニスを得た。このワニスをＥガラス織布に含浸塗工し、１６０℃で３分間加熱乾燥して、樹脂組成物含有量４６質量％のプリプレグを得た。この時アルケニル置換ナジイミド（Ａ）のアルケニル基数（α）とマレイミド化合物（Ｂ）のマレイミド基数（β）の比で表される〔β／α〕は、６．１５となった。【００９６】金属箔張積層板の作成  実施例１〜２及び比較例１〜３で得られたプリプレグを、それぞれ１枚又は８枚重ねて１２μｍ厚の電解銅箔（３ＥＣ−III、三井金属鉱業（株）製）を上下に配置し、圧力３０ｋｇｆ／ｃｍ２、温度２２０℃で１２０分間の積層成型を行い、絶縁層厚さ０．１ｍｍ又は０．８ｍｍの銅張積層板を得た。【００９７】  得られた銅張積層板を用いて、線熱膨張係数、曲げ弾性率の測定を実施した結果を表１に示す。【００９８】銅張積層板の物性評価方法  線熱膨張係数：銅張積層板の銅箔をエッチングにより除去した後に、熱機械分析装置（ＴＡインスツルメント製）で４０℃から３４０℃まで毎分１０℃で昇温し、６０℃から１２０℃での面方向の線熱膨張係数を測定した。測定方向は積層板のガラスクロスの縦方向（Ｗａｒｐ）を測定した。【００９９】  曲げ弾性率：５０ｍｍ×２５ｍｍ×０．８ｍｍのサンプルを使用しＪＩＳ規格Ｃ６４８１に準じて、オートグラフ（（株）島津製作所製ＡＧ−Ｘｐｌｕｓ）にて、それぞれ２５℃、２５０℃で測定を実施した。【０１００】  弾性率損失率：上記手法によって測定された２５℃の曲げ弾性率（ａ）と２５０℃の熱時曲げ弾性率の弾性率（ｂ）との差を下記式によって算出した。【０１０１】  弾性率損失率＝｛（ａ）−（ｂ）｝／（ａ）×１００【０１０２】  反り評価：ＡＫＲＯＭＥＴＲＩＸ社製サーモレイＰＳ２００Ｌシャドーモアレ分��を用いて、基板の反り量を評価した。基板のサンプルサイズは４０ｍｍ×４０ｍｍとし、測定エリアは３６ｍｍ×３６ｍｍとした。基板のサンプルを、室温から２６０℃まで加熱し、その後５０℃まで冷却した時の反り量を測定した。比較例１に対して反りが１５％以上改善したものを○とし、５％以上１５％未満改善したものを△と判定した。【０１０３】
【表１】
0006504462.tif 000019
【０１０４】合成例１  α−ナフトールアラルキル型シアン酸エステル樹脂の合成  温度計、攪拌器、滴下漏斗及び還流冷却器を取りつけた反応器を予めブラインにより０〜５℃に冷却しておき、そこへ塩化シアン７．４７ｇ（０．１２２ｍｏｌ）、３５％塩酸９．７５ｇ（０．０９３５ｍｏｌ）、水７６ｍｌ、及び塩化メチレン４４ｍｌを仕込んだ。【０１０５】  この反応器内の温度を−５〜＋５℃、ｐＨを１以下を保ちながら、撹拌下、式（９）におけるＲ８がすべて水素原子であるα−ナフトールアラルキル型フェノール樹脂（ＳＮ４８５、ＯＨ基当量：２１４ｇ／ｅｑ．軟化点：８６℃、新日鐵化学（株）製）２０ｇ（０．０９３５ｍｏｌ）、及びトリエチルアミン１４．１６ｇ（０．１４ｍｏｌ）を塩化メチレン９２ｍｌに溶解した溶液を滴下漏斗により１時間かけて滴下し、滴下終了後、更にトリエチルアミン４．７２ｇ（０．０４７ｍｏｌ）を１５分間かけて滴下した。【０１０６】  滴下終了後、同温度で１５分間撹拌後、反応液を分液し、有機層を分取した。得られた有機層を水１００ｍｌで２回洗浄した後、エバポレーターにより減圧下で塩化メチレンを留去し、最終的に８０℃で１時間濃縮乾固させて、α−ナフトールアラルキル型フェノール樹脂のシアン酸エステル化物（α−ナフトールアラルキル型シアン酸エステル樹脂）が２３．５ｇ得られた。【０１０７】実施例３  合成例１で得られたα−ナフトールアラルキル型シアン酸エステル樹脂（シアネート当量：２６１ｇ／ｅｑ．）１０質量部、式（６）におけるＲ５がすべて水素原子であり、ｎ１が１〜３であるマレイミド化合物（ＢＭＩ−２３００、大和化成工業（株）製）３５質量部、式（４）で表されるアルケニル置換ナジイミド化合物（ＢＡＮＩ−Ｍ、丸善石油化学（株）製）５５質量部、スラリーシリカ（ＳＣ−５０５０ＭＯＢ、平均粒子径：１．５μｍ、アドマテックス（株）製）１００質量部、湿潤分散剤（ＤＩＳＰＥＲＢＹＫ−１６１、ビックケミージャパン（株）製）を１質量部、シランカップリング剤（Ｚ６０４０、東レ・ダウコーニング（株）製）５質量部を混合してワニスを得た。このワニスをメチルエチルケトンで希釈し、Ｅガラス織布に含浸塗工し、１４０℃で３分間加熱乾燥して、樹脂組成物含有量４４質量％のプリプレグを得た。この時アルケニル置換ナジイミド（Ａ）のアルケニル基数（α）とマレイミド化合物（Ｂ）のマレイミド基数（β）の比で表される〔β／α〕は、０．９８となった。また、〔β／α〕は、下記計算式で表される。【０１０８】〔β／α〕＝（（Ｂ）の質量部数／（Ｂ）の官能基当量）／（（Ａ）の質量部数／（Ａ）の官能基当量）【０１０９】  また、得られたプリプレグは、４００℃以下の領域でガラス転移温度（Ｔｇ）が無かった。【０１１０】実施例４  実施例３で使用したマレイミド化合物（ＢＭＩ−２３００）、アルケニル置換ナジイミド（ＢＡＮＩ−Ｍ）をそれぞれ６５質量部、２５質量部とした以外は実施例３と同様にしてプリプレグを得た。この時アルケニル置換ナジイミド（Ａ）のアルケニル基数（α）とマレイミド化合物（Ｂ）のマレイミド基数（β）の比で表される〔β／α〕は、４．００となった。また、得られたプリプレグは、４００℃以下の領域でガラス転移温度（Ｔｇ���が無かった。【０１１１】実施例５  実施例３で使用したマレイミド化合物（ＢＭＩ−２３００）、アルケニル置換ナジイミド（ＢＡＮＩ−Ｍ）をそれぞれ５５質量部、３５質量部とした以外は実施例３と同様にしてプリプレグを得た。この時アルケニル置換ナジイミド（Ａ）のアルケニル基数（α）とマレイミド化合物（Ｂ）のマレイミド基数（β）の比で表される〔β／α〕は、２．４２となった。また、得られたプリプレグは、４００℃以下の領域でガラス転移温度（Ｔｇ）が無かった。【０１１２】実施例６  実施例３で使用したマレイミド化合物（ＢＭＩ−２３００）、アルケニル置換ナジイミド（ＢＡＮＩ−Ｍ）をそれぞれ４５質量部、４５質量部とした以外は実施例３と同様にしてプリプレグを得た。この時アルケニル置換ナジイミド（Ａ）のアルケニル基数（ａ）とマレイミド化合物（Ｂ）のマレイミド基数（ｂ）の比で表される〔ｂ／ａ〕は、１．５４となった。また、得られたプリプレグは、４００℃以下の領域でガラス転移温度（Ｔｇ）が無かった。【０１１３】実施例７  実施例３で使用したα−ナフトールアラルキル型シアン酸エステル樹脂を１１質量部、マレイミド化合物（ＢＭＩ−２３００）を４７質量部とし、式（４）で表されるアルケニル置換ナジイミド化合物（ＢＡＮＩ−Ｍ）の代わりに式（５）で表されるアルケニル置換ナジイミド化合物（ＢＡＮＩ−Ｘ、丸善石油化学（株）製）を４２質量部用いた以外は実施例３と同様にしてプリプレグを得た。この時アルケニル置換ナジイミド（Ａ）のアルケニル基数（α）とマレイミド化合物（Ｂ）のマレイミド基数（β）の比で表される〔β／α〕は、１．５３となった。また、得られたプリプレグは、４００℃以下の領域でガラス転移温度（Ｔｇ）が無かった。【０１１４】
参考例８
実施例３で使用したα−ナフトールアラルキル型シアン酸エステル樹脂を使用せず、マレイミド化合物（ＢＭＩ−２３００）、アルケニル置換ナジイミド（ＢＡＮＩ−Ｍ）をそれぞれ５０質量部、５０質量部とした以外は実施例３と同様にしてプリプレグを得た。この時アルケニル置換ナジイミド（Ａ）のアルケニル基数（α）とマレイミド化合物（Ｂ）のマレイミド基数（β）の比で表される〔β／α〕は、１．５４となった。また、得られたプリプレグは、４００℃以下の領域でガラス転移温度（Ｔｇ）が無かった。
【０１１５】比較例４  実施例３で使用したα−ナフトールアラルキル型シアン酸エステル樹脂を３０質量部、マレイミド化合物（ＢＭＩ−２３００）、アルケニル置換ナジイミド（ＢＡＮＩ−Ｍ）をそれぞれ５５質量部、１５質量部とした以外は実施例３と同様にしてプリプレグを得た。この時アルケニル置換ナジイミド（Ａ）のアルケニル基数（α）とマレイミド化合物（Ｂ）のマレイミド基数（β）の比で表される〔β／α〕は、５．６４となった。【０１１６】比較例５  実施例３で使用したα−ナフトールアラルキル型シアン酸エステル樹脂を２５質量部、マレイミド化合物（ＢＭＩ−２３００）、アルケニル置換ナジイミド（ＢＡＮＩ−Ｍ）をそれぞれ５５質量部、２０質量部とした以外は実施例３と同様にしてプリプレグを得た。この時アルケニル置換ナジイミド（Ａ）のアルケニル基数（α）とマレイミド化合物（Ｂ）のマレイミド基数（β）の比で表される〔β／α〕は、４．２３となった。【０１１７】
参考例９
実施例３で使用したα−ナフトールアラルキル型シアン酸エステル樹脂を２０質量部、マレイミド化合物（ＢＭＩ−２３００）、アルケニル置換ナジイミド（ＢＡＮＩ−Ｍ）をそれぞれ５５質量部、２５質量部とした以外は実施例３と同様にしてプリプレグを得た。この時アルケニル置換ナジイミド（Ａ）のアルケニル基数（α）とマレイミド化合物（Ｂ）のマレイミド基数（β）の比で表される〔β／α〕は、３．３８となった。また、得られたプリプレグは、４００℃以下の領域でガラス転移温度（Ｔｇ）が無かった。
【０１１８】比較例６  実施例３で使用したα−ナフトールアラルキル型シアン酸エステル樹脂を３０質量部、マレイミド化合物（ＢＭＩ−２３００）、アルケニル置換ナジイミド（ＢＡＮＩ−Ｍ）をそれぞれ４５質量部、２５質量部とした以外は実施例３と同様にしてプリプレグを得た。この時アルケニル置換ナジイミド（Ａ）のアルケニル基数（α）とマレイミド化合物（Ｂ）のマレイミド基数（β）の比で表される〔β／α〕は、２．７７となった。【０１１９】比較例７  実施例３で使用したα−ナフトールアラルキル型シアン酸エステル樹脂を２０質量部、マレイミド化合物（ＢＭＩ−２３００）、アルケニル置換ナジイミド（ＢＡＮＩ−Ｍ）をそれぞれ４５質量部、３５質量部とした以外は実施例３と同様にしてプリプレグを得た。この時アルケニル置換ナジイミド（Ａ）のアルケニル基数（α）とマレイミド化合物（Ｂ）のマレイミド基数（β）の比で表される〔β／α〕は、１．９８となった。【０１２０】比較例８  実施例３で使用したα−ナフトールアラルキル型シアン酸エステル樹脂を１０質量部、マレイミド化合物（ＢＭＩ−２３００）、アルケニル置換ナジイミド（ＢＡＮＩ−Ｍ）をそれぞれ３５質量部、６５質量部とした以外は実施例３と同様にしてプリプレグを得た。この時アルケニル置換ナジイミド（Ａ）のアルケニル基数（α）とマレイミド化合物（Ｂ）のマレイミド基数（β）の比で表される〔β／α〕は、０．８３となった。【０１２１】
金属箔張積層板の作成
実施例３〜７、参考例８、９及び比較例４〜８得られたプリプレグを、それぞれ１枚、４枚、又は８枚重ねて１２μｍ厚の電解銅箔（３ＥＣ−III、三井金属鉱業（株）製）を上下に配置し、圧力３０ｋｇｆ／ｃｍ2、温度２２０℃で１２０分間の積層成型を行い、絶縁層厚さ０．１ｍｍ、０．４ｍｍ又は０．８ｍｍの銅張積層板を得た。
【０１２２】  得られた銅張積層板を用いて、成形性、耐薬品性、耐デスミア性、曲げ弾性率の評価を行った結果を表２、表３に示す。【０１２３】金属箔張積層板の物性評価方法  成形性：銅張積層板の銅箔をエッチングにより除去したのちに、表面を観察しボイドの有無を評価した。【０１２４】○：ボイド無、良好な外観  ×：ボイド有【０１２５】  耐薬品性：５０ｍｍ×５０ｍｍ×０．４ｍｍのサンプルを、１Ｎに調整した７０℃の水酸化ナトリウム水溶液に２時間浸漬し、サンプルを乾燥後の重量減少量（質量％）を測定した。重量減少率が−０．２以下のものを◎、重量減少率が−０．２％より大きく−０．３％以下のものを○、重量減少率が−０．３％よりも大きいものを×として記載した。【０１２６】  耐デスミア性：デスミア工程での耐薬品性を評価するため、銅張積層板の銅箔をエッチングにより除去したのちに、膨潤液である、アトテックジャパン（株）のスウェリングディップセキュリガントＰに８０℃で１０分間浸漬し、次に粗化液として、アトテックジャパン（株）のコンセントレートコンパクトＣＰに８０℃で５分間浸漬、最後に中和液として、アトテックジャパン（株）のリダクションコンディショナーセキュリガントＰ５００に４５℃で１０分間浸漬した。この処理を３回行った後の質量減少量（質量％）を評価した。重量減少率が−０．３以下のものを◎、重量減少率が−０．３％より大きく−０．５％以下のものを○、重量減少率が−０．５％よりも大きいものを×として記載した。【０１２７】  曲げ弾性率：５０ｍｍ×２５ｍｍ×０．８ｍｍのサンプルを使用しＪＩＳ規格Ｃ６４８１に準じて、オートグラフ（（株）島津製作所製ＡＧ−Ｘｐｌｕｓ）にて、それぞれ２５℃、２５０℃で測定を実施した。【０１２８】  弾性率損失率：上記手法によって測定された２５℃の曲げ弾性率（ａ）と２５０℃の熱時曲げ弾性率の弾性率（ｂ）との差を下記式によって算出した。【０１２９】  弾性率損失率＝［｛（ａ）−（ｂ）｝／（ａ）］×１００【０１３０】また、弾性率損失率が２０％より大きいものを×、弾性率損失率が２０％以上から１０％以下であるものを○、弾性率損失率が１０％未満であるものを◎とした。【０１３１】
【表２】
0006504462.tif 000020
【０１３２】
【表３】
0006504462.tif 000021
【産業上の利用可能性】
【０１３３】  本発明によれば、従来と異なる要素によって反りが少なく、製造歩留まり及び信頼性に優れる半導体プラスチックパッケージを製造することができる。